(57)【要約】【課題】本発明は、合板もしくは単板積層を従来よりも少ない薬剤添加量で、高い木材保存性能を付与し、シロアリなどの木材加害害虫から保護する事を目的とする。【解決手段】    本発明は、２０度における水溶解度が１０ｇ／L以上の殺虫組成物を混入した接着剤を用いた合板または単板積層材で、飢餓状態にあるイエシロアリの職蟻１５０頭と兵蟻１５頭を投入したプラスチック容器内に、２１日後間静置後の合板または単板積層材の質量減少量が３０ｍｇ未満である。【選択図】なし【特許請求の範囲】
【請求項１】
２０度における水溶解度が１０ｇ／L以上である殺虫組成物を混入した接着剤を用いて作成した合板または単板積層材で、飢餓状態にあるイエシロアリの職蟻１５０頭と兵蟻１５頭を投入したプラスチック容器内に、２１日後間静置後の合板または単板積層材の質量減少量が３０ｍｇ未満であることを特徴とする合板または単板積層材。
【請求項２】
請求項１の殺虫添組成物が（ＲＳ）−１−メチル−２−ニトロ−３−（３−テトラヒドロフリルメチル）グアニジン（一般名ジノテフラン）である合板または単板積層材。    
【発明の詳細な説明】
【技術分野】
【０００１】
本発明は、従来よりも少ない薬剤量で確実に防蟻効果を付与できる合板または単板積層材に関するものである。
【背景技術】
【０００２】
従来合板や単板積層材の防蟻処理は、その単板接着剤層に薬剤混入されてきた（特許文献１）。また、接着剤に用いるホルムアルデヒドが防虫の一端を担っていた（ホルムアルデヒド自体が防虫効果を示す）。有機フェノール系薬剤を添加して防蟻効果を上げることもされている（特許文献２）。しかしながら、近年シックハウスやＶＯＣの問題から低ホルムアルデヒドの接着剤が用いられるようになりまた合板や単板積層材が住宅などの構造材として使用されるようになり、強度を増したり、製造効率を上げたりするために合板や単板積層材を構成する単板の厚みが増してきたため、薬剤添加量を増しても十分な薬剤効果を得られにくくなっていた。さらに、接着剤の性能へ影響を与えない接着剤への薬剤添加量には限界があり、また薬剤コスト面からも困難な状況となっていた。
【特許文献１】特開平９−１３６３０４号公報
【特許文献２】特開２０００−１９２００１号公報
【発明の開示】
【発明が解決しようとする課題】
【０００３】
本発明は、合板もしくは単板積層材の単板接着剤中へ殺虫組成物を添加することにより、高い木材保存性能を付与し、シロアリなどの木材加害害虫から保護する事を目的とする。
【課題を解決するための手段】
【０００４】
本発明者は、前記課題を解決するために鋭意研究した結果、合板または単板積層材の接着剤中に２０度における水溶解度が１０ｇ／L以上である殺虫組成物を混入することで従来よりも使用する薬剤量が少なくても十分な防蟻効力を得ることが可能となった合板または単板積層材に関するものである。
【発明の効果】
【０００５】
すなわち、本発明は２０度における水溶解度が１０ｇ／L以上である殺虫組成物を混入した接着剤を用いて作成した合板または単板積層材で、飢餓状態にあるイエシロアリの職蟻１５０頭と兵蟻１５頭を投入したプラスチック容器内に、２１日後間静置後の合板または単板積層材の質量減少量が３０ｍｇ未満であることを特徴とする合板または単板積層材である。
【発明を実施するための最良の形態】
【０００６】
本発明には２０度における水への溶解度が１０ｇ／L以上である殺虫組成物、特に（ＲＳ）−１−メチル−２−ニトロ−３−（３−テトラヒドロフリルメチル）グアニジン（一般名ジノテフラン）を用いることが最適である。
【０００７】
合板または単板積層材が腐朽されないように、合板または単板積層材の接着剤中に防腐剤を添加、処理してもよく、例えば、３−ヨード−２−プロピニル−Ｎ−ブチルカーバメート、パラクロフェニル−３−ヨードプロパギルホルマール、３−ジヨード−２−プロペニルエチルカーボナートなどの有機ヨード系化合物、シプロコナゾール（（２ＲＳ，３ＲＳ）−２−（４−クロロフェニル）−３−シクロプロピル−１−（１Ｈ−１，２，４−トリアゾール−１−イル）ブタン−２−オール）、ヘキサコナゾール（（ＲＳ）−２−（２，４−ジクロロフェニル）−１−（１Ｈ−１，２，４−トリアゾール−１−イル）ヘキサン−２−オール）、プロピコナゾール（（ＲＳ）−１−［２−（２，４−ジクロロフェニル）−４−プロピル−１，３−ジオキソラン−２−イルメチル］−１Ｈ−１，２，４−トリアゾール）、テブコナゾール（（ＲＳ）−１−ｐ−クロロフェニル−４，４−ジメチル−３−（１Ｈ−１，２，４−トリアゾール−１−イルメチル）ペンタン−３−オール）、イプコナゾール（（１ＲＳ，２ＳＲ，５ＲＳ；１ＲＳ，２ＳＲ，５ＳＲ）−２−（４−クロロベンジル）−５−イソプロピル−１−（１Ｈ−１，２，４−トリアゾール−１−イルメチル）−１−シクロペンタノール）、アザコナゾール（１−［［２−（２，４−ジクロロフェニル）−１，３−ジオキソラン−２−イル］メチル］−１Ｈ−１，２，４−トリアゾール）、エポキシコナゾール（（２ＲＳ，３ＳＲ）−１−［３−（２−クロロフェニル）−２，３−エポキシ−２−（４−フルオロフェニル）プロピル］−１Ｈ−１，２，４−トリアゾール）、メトコナゾール（（１ＲＳ，５ＲＳ，１ＲＳ，５ＳＲ）−５−（４−クロロベンジル）−２，２−ジメチル−１−（１Ｈ−１，２，４−トリアゾール−１−イルメチル）シクロペンタノール）、テトラコナゾール（（ＲＳ）−２−（２，４−ジクロロフェニル）−３−（１Ｈ−１，２，４−トリアゾール−１−イル）プロピル−１，１，２，２−テトラフルオロエチルエーテル）、ペンコナゾール（１−（２，４−ジクロロ−β−プロピルフェネチル）−１Ｈ−１，２，４−トリアゾール）、トリアジメフォン（１−（４−クロロフェノキシ）−３，３−ジメチル−１−（１Ｈ−１，２，４−トリアゾール−１−イル）ブタン−２−オン）、ビテルタノール（１−（ビフェニル−４−イルオキシ）−３，３−ジメチル−１−（１Ｈ−１，２，４−トリアゾール−１−イル）ブタン−２−オール）、ミクロブタニル（２−ｐ−クロロフェニル−２−（１Ｈ−１，２，４−トリアゾール−１−イルメチル）ヘキサンニトリル）、ジニコナゾール（（Ｅ）−（ＲＳ）−１−（２，４−ジクロロフェニル）−４，４−ジメチル−２−（１Ｈ−１，２，４−トリアゾール−１−イル）ペント−１−エン−３−オール）、ジフェノコナゾール（シス，トランス−３−クロロ−４−［４−メチル−２−（１Ｈ−１，２，４−トリアゾール−１−イルメチル）−１，３−ジオキソラン−２−イル］フェニル−４−クロロフェニルエーテル）、イミベンコナゾール（４−クロロベンジル−Ｎ−（２，４−ジクロロフェニル）−２−（１Ｈ−１，２，４−トリアゾール−１−イル）チオアセタミデート）、トリアジメノール（（１���Ｓ，２ＲＳ，１ＲＳ，２ＳＲ）−１−（４−クロロフェノキシ−３，３−ジメチル−１−（１Ｈ−１，２，４−トリアゾール−１−イル）ブタン−２−オール）等のトリアゾール系化合物を用いることができ、単独もしくは二種類以上を用いても良い。
【０００８】
本発明の合板および単板積層材製造時に、上記殺虫組成物および防腐剤を接着剤に混合する場合、それらの有効成分をそのまま用いても良いが、通常製剤化して用いる。製剤の種類は特に限定されないが、扱いやすさの点から液状の製剤が好ましい。液状の製剤としては、水溶剤、乳剤、油剤、フロアブル剤等を挙げることができるが、これらの製剤に限定されない。上記製剤は通常の農薬の製剤と同様の方法で調製することができる。さらに、接着剤に混合した時の安定化や製剤自体の安定化のために一般の細菌に有効な防腐剤、安定剤、酸化防止剤、キレート剤、防錆剤、消泡剤、ｐＨ調節剤等を添加しても良い。また、殺虫・防蟻スペクトルの拡大のために他の殺虫剤を混合しても良い。
【実施例】
【０００９】
次に実施例により、さらに詳細に説明するが、本発明はこれらによって限定されるものではない。
【００１０】
（実施例１）
フェノール樹脂（株式会社サンベーク社製、ユーロイドＰＬ−２５５）１００重量部、小麦粉９．４重量部、炭酸カルシウム１４．０重量部に、表１記載濃度になるように適当な溶媒に溶解したジノテフランを０．１重量部混合したものを、縦３０ｃｍ横３０ｃｍ厚さが３ｍｍのラジアータパイン単板を芯板とし、縦３０ｃｍ横３０ｃｍ厚さ３ｍｍのラジアータパイン単板へ、薬剤添加量が表１の処理量になるように接着剤を接着層に塗布して３層の合板にした。これを１０ｋｇ／ｃｍ２で６０分間冷圧し、３０分放置後９ｋｇ／ｍ２、１２８℃で４分間熱圧した。作成した合板を、縦３ｃｍ、横３ｃｍの大きさに切断した。
【００１１】
（比較例１〜７）
実施例１の接着剤の調製で防蟻剤をアセタミプリド、イミダクロプリド、クロルフェナピルにしたもので表１の処理量になるように合板を作成した。また薬剤処理をしない合板を比較例７とした。
【００１２】
【表１】
2010064287.tif 000002
【００１３】
（試験例  木材防蟻効力試験）
実施例１及び比較例１〜７で作成した合板について、防蟻効力試験を行った。試験は日本工業規格の木材保存剤の性能試験方法及び性能基準（ＪＩＳ  Ｋ１５７１：２００４）を参考にして下記の通り実施した。
【００１４】
＜供試虫＞
イエシロアリ  Ｃｏｐｔｏｔｅｒｍｅｓ ｆｏｒｍｏｓａｎｕｓ  ＳＨＩＲＡＫＩ
【００１５】
＜耐候操作＞
薬液を処理した各木材片を５個１組として５００ｍｌ容量のビーカーにいれ、その中に木材片容積の１０倍のイオン交換水を注ぎ、木材片が浮かび上がらないように適当なおもりを載せ水面下に沈める。マグネチックスターラを用い水温２５±３℃で回転子を１分間に４００から４５０回転させ、８時間攪拌した後、直ちに軽く試験体の表層の水切りを行う。続いて６０±２℃の循環式乾燥器中に１６時間静置し、揮発分を揮散させる。以上の操作を交互に１０回繰り返した。
耐候操作が終わった後、温度６０±２度で４８時間乾燥させ、木材片の重量を測定した。
【００１６】
＜試験方法＞
耐候操作を行った試料を１個ずつ、プラスチック容器内に試料を置き、その上からイエシロアリの職蟻１５０頭と兵蟻１５頭を投入し、２１日間放置した。その後木材片を温度６０±２℃で４８時間乾燥させたのち、木材片の重量を測定した。結果を表２に示す。
【００１７】
【表２】
2010064287.tif 000003
【産業上の利用可能性】
【００１８】
本発明の木材処理方法は、合板または単板積層材の接着剤中に防蟻剤を混入し、さらに合板または単板積層材表層に防蟻剤を処理することで従来よりも使用する薬材量が少なくても十分な防蟻効力を得ることが可能となった。
【手続補正書】
【提出日】平成20年12月5日(2008.12.5)
【手続補正１】
【補正対象書類名】特許請求の範囲
【補正対象項目名】請求項２
【補正方法】変更
【補正の内容】
【請求項２】
。
請求項１の殺虫組成物が（ＲＳ）−１−メチル−２−ニトロ−３−（３−テトラヒドロフリルメチル）グアニジン（一般名ジノテフラン）である合板または単板積層材。